(57)【要約】【課題】再生パルプを高配合しながら、白色度が高く、蛍光強度が低く、はがき用紙に適した紙を提供する。【解決手段】再生パルプを含有する紙であって、再生パルプを製造後に、蛍光失活剤を対パルプ固形分あたり固形分質量で０．５〜２％添加して抄紙することで、はがき用紙に好適な紙を得ることができる。蛍光失活剤としては芳香族カルボン酸・アミン縮合物が好ましい。また、全パルプ固形分中の再生パルプの割合は２０質量％以上であることが好ましい。【選択図】なし【特許請求の範囲】
【請求項１】
再生パルプを製造後、蛍光失活剤を対パルプ固形分あたり固形分質量で０．５〜２％添加して抄紙することを含む、紙の製造方法。
【請求項２】
紙がはがき用紙である請求項１記載の製造方法。
【請求項３】
蛍光失活剤として、芳香族カルボン酸・アミン縮合物を含有する請求項１または２記載の製造方法。
【請求項４】
請求項１〜３のいずれかに記載の方法で製造された紙。
【請求項５】
全パルプ固形分に対し再生パルプを２０質量％以上含有する請求項４記載の紙。
【発明の詳細な説明】
【技術分野】
【０００１】
本発明は、再生パルプを含有する紙に関し、特にはがき用紙に好適な紙に関する。
【背景技術】
【０００２】
一般に紙は、大きくは紙と板紙とに分類される。前者の紙の用途には様々なものがあるが、「官製はがき」（あるいは「郵政はがき」）、「私製はがき」と呼ばれる郵便はがきもその一つである。郵便はがきは、通常、原料パルプからはがき用紙を製造し所定のサイズに裁断したものであり、官製の場合、表面に切手と同じ効力を持つ額面が記載された料額印面が印刷され、お年玉付き年賀はがきや夏のお便りはがきなどでは、さらに下端に組番号や抽選番号が印刷される。このようなはがき用紙として、例えば特許文献１（特許第３７５５４８３号公報）には、化学パルプや脱墨パルプ等を混合し填料として炭酸カルシウムを使用することなどが記載されている。近年、紙の製造においては、リサイクルや省資源など環境意識の高まりに伴って、原料パルプとして古紙の利用が推進されている。はがき用紙や封書用紙においても、古紙の活用に対する要望は非常に高い。例えば、特許文献２（特開２００５−３５２２４号公報）には、原料パルプとして古紙から得られる再生パルプを含有するはがきの輸送システムが記載されている。
【０００３】
一方、郵便局では、郵便物に差出人によって記載された郵便番号や住所氏名等をＯＣＲで読み取り、これらの宛先情報をバーコードとして印字し、機械処理により搬送区分することが行われている。なお、このバーコードは、赤外線または紫外線励起の蛍光ステルスインクを用いて、目には見えない不可視情報として印字されている。例えば、特許文献３（特開平１１−０７６９５０号公報）には、郵便物の仕分け用バーコード印字システムが記載されている。
【０００４】
上記のように、郵便物は、差出人が記載した宛先情報を光学的に読み取りステルスバーコード化することで、効率良く搬送されるシステムとなっている。しかし、紙の製造においてパルプ類には、塵、ピッチ、古紙由来の墨粕やトナー粕等の夾雑物が混入しやすく、これらの夾雑物により宛先情報の読み取り精度が低下して、正確にバーコード化されない問題がある。また、古紙に含まれる蛍光染料は、バーコードの印字部と地色部とのコントラストを低下させて、区分機でのバーコードの読み取りに支障を及ぼし、正確に搬送されない問題がある。そして、古紙を原料とする再生パルプを多量に配合する場合、差出人が記載した宛先情報やステルスバーコードの読み取り精度はさらに悪化してしまう。また、再生パルプの配合により、白色性など製品の外観も損なわれる問題がある。
【０００５】
このように、古紙利用の推進と郵便搬送システムとの効率化は反比例の関係にあり、宛先情報やバーコードの読み取り精度を悪化させることなく、再生パルプを増配することが望まれている。
【０００６】
これまでに、再生パルプ中の蛍光消去処理として種々の方法が提案されている。特許文献４（特許３１１８０８７号）では再生パルプ中にジクロルイソシアヌール酸塩を添加する方法が記載されている。また特許文献５には、脱墨または漂白した古紙パルプをクラフトパルプに混合して漂白し、蛍光除去処理する方法が記載されている。特許文献６には、N−ビニルホルムアミド系重合体及び／又はその誘導体を用いる方法が記載されている。
【先行技術文献】
【特許文献】
【０００７】
【特許文献１】特許第３７５５４８３号
【特許文献２】特開２００５−０３５２２４号公報
【特許文献３】特開平１１−０７６９５０号公報
【特許文献４】特許３１１８０８７号
【特許文献５】特許３５５６４６３号
【特許文献６】特開２００５−０４２２７０号公報
【発明の概要】
【発明が解決しようとする課題】
【０００８】
本発明は、再生パルプを高配合しながら、白色度が高く、蛍光強度が低く、チリやダートの少ないはがき用紙に適した紙を提供することを目的とする。
【課題を解決するための手段】
【０００９】
本発明者らは、再生パルプに蛍光失活剤を添加することで、上記課題を解決し、本発明に到達した。詳しくは、再生パルプを製造後、蛍光失活剤を対パルプ固形分あたり固形分質量で０．５〜２％添加して抄紙することで、課題が達成されることを見出した。
【発明の効果】
【００１０】
本発明によれば、再生パルプを高配合することができ、環境に配慮した紙とすることができる。また、再生パルプを高配合しても、白色度が高く、蛍光強度が低く、チリやダートが少なく郵便搬送システムに適したはがき用紙を提供することが出来る。
【発明を実施するための形態】
【００１１】
以下、はがき用紙の場合を例として本発明を詳細に説明する。
【００１２】
（蛍光失活剤）
本発明においては、再生パルプに蛍光失活剤を添加する。蛍光失活剤としては、ジクロルイソシアヌール酸塩やＮ−ビニルホルムアミド系重合体、あるいは芳香族カルボン酸・アミン縮合物等が挙げられるが、これに限定されるものではない。
【００１３】
蛍光失活剤の配合量は、対パルプ固形分あたり固形分質量で０．５〜２％が好ましく、０．５〜１．５％であることが更に好ましい。蛍光失活剤の添加量が２％より多くても蛍光除去効果は頭打ちであり、またパルプの白色度が低下する傾向があるため好ましくなく、一方で蛍光失活剤の添加量が０．５％以下だと、効果が不十分である。
【００１４】
また、蛍光失活剤は、再生パルプの製造後が好ましい。本発明では蛍光失活剤のマスキング作用が発揮されることで、蛍光強度が低下すると推測される。再生パルプの製造前あるいは製造中に添加すると、その処理工程で水と一緒に流出したり、攪拌などによりパルプ繊維に十分に密着しないと考えられる。
【００１５】
（パルプ原料）
再生パルプとしては、特に、白色度が６０%以上に洗浄・漂白処理されたものが好ましく、全再生パルプの固形分に対して５０質量％以上含有することで、ダートやチリなど再生パルプを高配合した場合の問題を解消できるとともに、優れた白色性を得ることができる。再生パルプの白色度は６５％以上であることがより好ましく、７０％以上であることがさらに好ましい。なお、本発明におけるパルプの白色度は、ＪＩＳ  Ｐ８１４８に準じて測定したものである。
【００１６】
さらに必要に応じて、機械パルプ(ＭＰ)、広葉樹クラフトパルプ(ＬＫＰ)、針葉樹クラフトパルプ(ＮＫＰ)など、抄紙原料として一般的に使用されているものの１種類または２種類以上と再生パルプとを混合して使用することができる。機械パルプとしては、砕木パルプ(ＧＰ)、リファイナー砕木パルプ(ＲＧＰ)、サーモメカニカルパルプ(ＴＭＰ)、ケミサーモメカニカルパルプ(ＣＴＭＰ)、ケミグランドパルプ(ＣＧＰ)、セミケミカルパルプ(ＳＣＰ)などを併用することができる。環境の観点からは、再生パルプの使用量が多いことが望ましい。再生パルプと他のパルプを混合して使用する場合、両者の比率は任意に設定することができ特に限定されないが、再生パルプ：他のパルプ=５０：５０〜１００：０が好適である。
【００１７】
再生パルプの原料となる古紙としては、上質紙、中質紙、下級紙、新聞紙、チラシ、雑誌などの選別古紙やこれらが混合している無選別古紙や、コピー紙や感熱紙、ノーカーボン紙などを含むオフィス古紙などを好適に使用することができる。
【００１８】
（抄紙方法）
本発明のはがき用紙の製造方法は特に限定されるものでなく、従来公知の長網型湿式抄紙機、オントップ型抄紙機、ギャップフォーマー型抄紙機などによって本発明のはがき用紙を得ることができる。
【００１９】
（坪量）
はがき用紙の坪量としては１８０〜２００ｇ／ｍ２であることが望ましい。
【００２０】
（填料）
また、本発明のはがき用紙には、填料を含有しても良い。填料の種類は特に制限されないが、例えば、重質炭酸カルシウムや軽質炭酸カルシウムなどの炭酸カルシウム、炭酸カルシウム−シリカ複合物、酸化チタン、クレー、シリカ、タルク、カオリン、焼成カオリン、デラミカオリン、炭酸マグネシウム、炭酸バリウム、酸化亜鉛、酸化珪素、非晶質シリカ、水酸化アルミニウム、水酸化カルシウム、水酸化マグネシウム、水酸化亜鉛、酸化チタン、ベントナイトなどの無機填料；尿素−ホルマリン樹脂、ポリスチレン樹脂、メラミン樹脂、フェノール樹脂、微小中空粒子等の有機填料；を単独または適宜２種類以上を組み合わせて使用することができる。また、製紙スラッジや脱墨フロス等を原料とした再生填料も使用することができる。酸性抄紙の場合は、前記填料から、酸溶解性のものを除いた填料が使用され、その単独または適宜２種類以上を組み合わせて使用される。本発明では特に、リサイクル可能でかつ紙の不透明度や白色度を比較的低コストで向上させることができるため、炭酸カルシウムを使用して紙面ｐＨが６．０〜９．５となるように中性抄紙することが好ましい。填料の含有量は、少なすぎると不透明度に劣り、多すぎるとオフセット印刷時や断裁時に紙粉が発生しやすいことなどから、対パルプ絶乾質量あたり１〜１０質量％が好ましい。なお、ここでいう填料の含有量とは、再生パルプに由来するもの、および抄紙の際に添加されたものなどいずれも含む。
【００２１】
（製紙用薬品）
また、本発明では必要に応じて各種の製紙用薬品を添加することができる。具体的には、ポリアクリルアミド系高分子、ポリビニルアルコール系高分子、カチオン性澱粉、各種変性澱粉、尿素・ホルマリン樹脂、メラミン・ホルマリン樹脂などの内添紙力増強剤；ロジン系サイズ剤、ＡＫＤ系サイズ剤、ＡＳＡ系サイズ剤、石油系サイズ剤、中性ロジンサイズ剤などの内添サイズ剤；などを挙げることができる。また、歩留剤、濾水性向上剤、凝結剤、硫酸バンド、ベントナイト、シリカ、染料、消泡剤、紫外線防止剤、退色防止剤、ピッチコントロール剤、スライムコントロール剤などを用いることができる。
【００２２】
（表面処理）
また、本発明のはがき用紙には、必要に応じて、片面または両面に表面処理剤を塗布することができる。表面処理剤の種類や組成は、特に限定はないが、表面強度の向上を目的とした水溶性高分子物質としては、生澱粉、酸化澱粉、エステル化澱粉、カチオン化澱粉、酵素変性澱粉、アルデヒド化澱粉、ヒドロキシエチル化澱粉、ヒドロキシプロピル化澱粉などの澱粉；カルボキシメチルセルロース、ヒドロキシエチルセルロース、メチルセルロースなどのセルロース誘導体；ポリビニルアルコール、カルボキシル変性ポリビニルアルコールなどの変性アルコール；スチレンブタジエン共重合体、ポリ酢酸ビニル、塩化ビニル−酢酸ビニル共重合体、ポリ塩化ビニル、ポリ塩化ビニリデン、ポリアクリル酸エステル、ポリアクリルアミドなどを単独または併用する。また、本発明では筆記適性あるいはプリンターでの印字適性のため、ステキヒトサイズ度が２５０〜６００秒であることが好ましく、の吸水抵抗性を高めるために、前記の水溶性高分子物質の他に、スチレンアクリル酸、スチレンマレイン酸、オレフィン系化合物など表面サイズ剤を併用塗布してもよい。表面処理剤の塗布量は特に制限されず、通常、両面当たり０．５〜５ｇ／ｍ２程度である。また、水溶性高分子物質と表面サイズ剤からなる表面処理剤を塗布する場合、水溶性高分子物質と表面サイズ剤との混合比率は公用の範囲で行えばよい。
【００２３】
また、前述した表面処理剤を塗布する場合、塗工装置は一般に使用されるものを用いることができ、例えば、２ロールサイズプレス、ゲートロールコーター、ロッドメタリングサイズプレス、ブレードコーター、バーブレードコーター、エアナイフコーター、カーテンコーター、スプレーコーターなどをオンマシンまたはオフマシンで用いることができる。更に、本発明においては紙表面にカレンダー処理を施すこともできる。カレンダー装置の種類と処理条件は特に限定はなく、金属ロールから成る通常のカレンダーやソフトニップカレンダー、高温ソフトニップカレンダーなどの公用の装置を適宜選定し、品質目標値に応じて、これらの装置の制御可能な範囲内で条件を設定すればよい。
【００２４】
（インクジェット印字適性）
本発明のはがき用紙には、インクジェットプリンターでの印字適性を付与することができる。インクジェット印字適性を付与する方法は特に制限されず、インクジェット記録紙の分野で公知の各種技術を適用すればよい。例えば、塗工タイプの技術としては、はがきの裏面（宛先情報を記載する面の反対面）に、顔料と結着剤とを含有するインク受容層を設けることなどが挙げられる。また、インク受容層をキャスト塗工方式で設けると、高光沢でより高画質な画像を得ることができる。普通紙タイプの技術としては、吸油性填料や内添サイズ剤の添加、染料定着剤としてカチオン性樹脂等を塗布することなどが挙げられる。
【００２５】
（はがき用紙以外の用途）
本発明の紙は、はがき用紙以外にも、印刷用紙、情報用紙、新聞用紙、包装用紙等に使用することができる。坪量等の諸物性や製造方法などは、各用途に応じて適宜設定すればよい。
【実施例】
【００２６】
以下、実施例に基づいて本発明を更に詳細に説明する。なお、本発明は実施例に制限されるものではない。実施例及び比較例において部及び％は固形分質量部及び固形分質量％を表す。
【００２７】
［実施例１］
白色度70%の再生パルプ100部に対し、再生パルプの完成チェスト出口にて蛍光失活剤として芳香族カルボン酸・アミン縮合物（里田化工製FQ-50）を対パルプ0.75％添加して撹拌し、再生パルプ中の蛍光を失活させた。この再生パルプを20部とCSF400mlのLBKP80部とを混合し、填料として炭酸カルシウムを5部、内添サイズ剤を1.2部、硫酸バンドを２部添加して紙料スラリーを得た。この紙料スラリーを、オントップ型抄紙機で抄紙し、サイズプレスでポリビニルアルコールを1.8g/m2塗布し、ベック平滑度が４０秒になるようにカレンダー処理を行って、坪量が190g/m2のはがき用紙を得た。
【００２８】
［実施例２］
再生パルプに対し蛍光失活剤として芳香族カルボン酸・アミン縮合物（里田化工製FQ-50）を対パルプ1.25％添加し、再生パルプ＝40部、LBKP=60部とした以外は、実施例１と同様にしてはがき用紙を得た。
【００２９】
［実施例３］
再生パルプに対し蛍光失活剤としてクロロイソシアヌル酸塩（日新化学DFL-11）を対パルプ1%添加し、再生パルプ＝２０部とCSF400mlのLBKP80部とした以外は実施例１と同様にしてはがき用紙を得た。
【００３０】
［比較例１］
再生パルプに蛍光失活剤を添加しない以外は、実施例１と同様にして比較例１のはがき用紙を得た。
【００３１】
［比較例２］
再生パルプに蛍光失活剤を添加しない以外は、実施例２と同様にして比較例２のはがき用紙を得た。
【００３２】
［比較例３］
再生パルプに対し蛍光失活剤として芳香族カルボン酸・アミン縮合物（里田化工製FQ-50）を対パルプ0.3％添加した以外は実施例１と同様にして比較例３のはがき用紙を得た。
【００３３】
［比較例４］
再生パルプに対し蛍光失活剤として芳香族カルボン酸・アミン縮合物（里田化工製FQ-50）を対パルプ2.5％添加した以外は実施例２と同様にして比較例４のはがき用紙を得た。
【００３４】
［評価方法］
各実施例および比較例で得られたはがき用紙の評価を、以下に示す方法により行った。評価結果を表１にまとめて示す。
白色度：パルプおよびはがき用紙について、JIS P8148に従って測定した。
【００３５】
蛍光強度：JIS P8148に従って、紫外線領域を含む光を照射した時の白色度（X）と紫外線を含まない光を照射した時の白色度（Y）をそれぞれ測定し、両者の差（X-Y）により蛍光強度を求めた。値が小さいほど蛍光強度が小さいことを示す。
【００３６】
【表１】
2011074508.tif 000002
【００３７】
表１より、実施例１，２、３のはがき用紙は蛍光強度が低く、白色度も問題ないレベルである。一方、蛍光失活剤を添加しない比較例１、２や蛍光失活剤の添加量が少ない比較例３では蛍光強度の低下が不十分、はがきの区分機読取適性に問題が生じる可能性がある。蛍光失活剤を多量に添加した比較例４では、蛍光強度の変化も実施例に比べて大きな変化はなく、白色度低下など別の問題が生じることがわかる。
【産業上の利用可能性】
【００３８】
本発明の紙は、古紙を活用した環境に優しい郵便はがきとして使用することができる。